(57)【特許請求の範囲】
【請求項１】
支持体上にアルカリ水溶液可溶性樹脂と光を吸収して熱を発生する化合物と長鎖アルキル基を有する化合物とを含有してなる感光層を有するポジ型感光性平版印刷版を、露光後、現像部と水洗部とフィニッシャー部と平版印刷版の搬送部材とを備えた自動現像装置を用いて製版する平版印刷版の製版方法であって、
自動現像装置の現像部浴槽内に、回転する擦り部材を平版印刷版の感光層、又は、感光層及び感光層裏面と接触するように配設し、
該回転する擦り部材の配設位置を、現像液浸漬部の入口側から１／３〜２／３の範囲とし、
該回転する擦り部材の回転速度を９０〜１５０rpmの範囲とし、
該擦り部材と平版印刷版の感光層との接触幅を１．０〜４．０mmの範囲とすることを特徴とする平版印刷版の製版方法。
【発明の詳細な説明】
【０００１】
【発明の属する技術分野】
本発明は、オフセット印刷マスターとして使用可能であり、コンピュータ等のディジタル信号から直接製版可能な、いわゆるダイレクト製版用の赤外線レーザー用のポジ型感光性平版印刷版からの平版印刷版の製版方法に関する。
【０００２】
【従来の技術】
近年におけるレーザーの発展は目ざましく、特に、近赤外線から赤外線領域に発光領域を持つ固体レーザーや半導体レーザーでは、高出力・小型化が進んでいる。したがって、コンピュータ等のディジタルデータから直接製版する際の露光光源として、これらのレーザーは非常に有用である。
前述の赤外線領域に発光領域を持つ赤外線レーザーを露光光源として使用する、赤外線レーザー用ポジ型平版印刷版材料は、アルカリ水溶液可溶性のバインダー樹脂と、光を吸収し熱を発生するＩＲ染料等と長鎖アルキル基を有する化合物とを必須成分とする平版印刷版材料である。
【０００３】
該赤外線レーザー用ポジ型平版印刷版材料に、前記赤外線レーザーを露光すると、非露光部（画像部）では、該赤外線レーザー用ポジ型平版印刷版材料中のＩＲ染料等が、前記バインダー樹脂との相互作用により、該バインダー樹脂の溶解性を実質的に低下させる溶解阻止剤として働く。一方、露光部（非画像部）では、前記ＩＲ染料等が、光を吸収して熱を発生するため、該ＩＲ染料等と前記バインダー樹脂との相互作用が弱くなる。したがって、現像時には、前記露光部（非画像部）が、アルカリ現像液に溶解し、平版印刷版が形成される。
【０００４】
しかし、このような赤外線レーザー用ポジ型平版印刷版材料においては、ＵＶ露光により製版するポジ型平版印刷版材料と比べ、現像液の活性度に対するラチチュードが狭いため、活性度が高くなると、画像部の濃度低下、耐刷低下を、活性度が低くなると、現像不良を容易に引き起こし版上に０．２〜３．０mmの大きさの感光層が残存する問題がある。
前記問題は、以下の、前記赤外線レーザー用ポジ型平版印刷版材料と、前記ＵＶ露光により製版するポジ型平版印刷版材料との製版メカニズムの本質的な相違に起因する。
【０００５】
前記ＵＶ露光により製版するポジ型平版印刷版材料は、アルカリ水溶液可溶性のバインダー樹脂と、オニウム塩やキノンジアジド化合物類とを必須成分とする。ここで、該ＵＶ露光により製版するポジ型平版印刷版材料を露光すると、前記オニウム塩やキノンジアジド化合物類は、非露光部（画像部）においては、前記赤外線レーザー用ポジ型平版印刷版材料におけるのと同様に、溶解阻止剤として作用するが、露光部（非画像部）においては、前記赤外線レーザー用ポジ型平版印刷版材料におけるのとは異なり、光によって分解して酸を発生し、前記バインダー樹脂の溶解促進剤として作用する。したがって、該ＵＶ露光により製版するポジ型平版印刷版材料においては、露光部と非露光部のアルカリ現像液に対する溶解性の差が非常に大きい。
【０００６】
これに対し、前記赤外線レーザー用ポジ型平版印刷版材料においては、露光時に、露光部（非画像部）では、ＩＲ染料等と前記バインダー樹脂との相互作用は弱まるものの、該ＩＲ染料が、該バインダーの溶解促進剤として作用するわけではないため、非露光部と露光部との溶解性の差が小さい。
このような現像液の活性度に対するラチチュードが狭い画像形成材料を使用して安定した画像を連続的に形成するためには、その工程管理が非常に困難である。
【０００７】
通常、赤外線レーザー用ポジ型感光性平版印刷版（以下これをプレートまたは版材と略称することがある。）を現像する際、現像液感度を極力一定に保つような補充機構を有する自動現像機を用いる。該補充機構は、プレートの現像処理やＣＯ2の吸収より現像液のｐＨが低下し現像性が低下することを防ぐため、高活性の補充液を加えるものである。具体的には、通常のＰＳ版の処理システムでは、例えば、特開昭６４−２１４５１号公報、特公平２−３５９７８号公報に記載のように、電導度又は交流インピーダンスを管理して、それが一定になるように補充液を加える方法や、プレートの現像処理が一定枚数に達する毎、或いは、一定の処理時間を経過した後、などに定期的に所定量の補充液を加える方法が提案されている。しかし、現像性が低下した場合、アワ、ゴミ、オイル成分、長鎖アルキル基を有する化合物が現像槽入口で光層表面に付着すると現像後に０．２〜３．０mmの大きさの感光層が残存するという事実がある。
【０００８】
また、平版印刷版の現像処理枚数、或いは、一定の時間等の、決まった間隔で所定量の補充液を加える方法では、プレートの単位面積当りの補充量を規定するため、画像面積によって現像液にとけ込む感光層の組成物量が異なり、さらに、自動現像機の設置環境（温度、湿度、ＣＯ2濃度等）により経時でのＣＯ2吸収量が異なる等の要因により、条件が微妙に変化し、０．２〜３．０mmの大きさの感光層が残存しやすくなり、均一な印刷版を持続的に得るのは困難であった。
【０００９】
ＵＶ露光を用いる通常の平版印刷版はラチチュードが広いため、上記の点は大きな問題にならないが、赤外線レーザー用ポジ型感光性平版印刷版は先に述べたようにラチチュードが狭いため、現像液の活性度の変化により、画像形成性が大きく異なるため、平版印刷版の品質上の問題を容易に引き起こし、画像部の濃度低下、耐刷低下又は０．２〜３．０mmの大きさの感光層の残存を、簡易な製版方法の調整で、効果的に防止する方法が切望されているのが現状である。
【００１０】
【発明が解決しようとする課題】
本発明は、前記諸問題を解決し、以下の目的を達成することを課題とする。即ち、本発明は、ダイレクト製版用の赤外線レーザー用ポジ型画像形成材料の自動製版機における回転する擦り部材の配設位置、回転速度、感光層との接触幅を調整することにより、平版印刷版の品質を一定に保ち、均一な画像を連続的に形成するための平版印刷版の製版方法を提供することを目的とする。
【００１１】
【課題を解決するための手段】
本発明者らは、検討の結果、自動製版機における回転する擦り部材の配設位置、回転速度、感光層との接触幅を調整することで、平版印刷版の製版が安定に行えることを見出し、本発明を完成した。
【００１２】
即ち、本発明の平版印刷版の製版方法は、支持体上にアルカリ水溶液可溶性樹脂と光を吸収して熱を発生する化合物と長鎖アルキル基を有する化合物とを含有してなる感光層を有するポジ型感光性平版印刷版を、露光後、現像部と水洗部とフィニッシャー部と搬送部材とを備えた自動現像装置を用いて製版する平版印刷版の製版方法であって、自動現像装置の現像部浴槽内に、回転する擦り部材を平版印刷版の感光層、又は、感光層及び感光層裏面と接触するように配設し、該回転する擦り部材の配設位置を、現像液浸漬部の入口側から１/３〜２/３の範囲とし、該回転する擦り部材の回転速度を９０〜１５０rpmの範囲とし、該回転する擦り部材と平版印刷版の感光層との接触幅を１．０〜４．０mmの範囲とすることを特徴とする平版印刷版の製版方法である。
【００１３】
【発明の実施の形態】
以下、本発明の平版印刷版の製版方法について、更に詳細に説明する。
本発明において用いられる擦り部材としては、回転式のブラシローラあるいはモルトンローラが使用され、現像液、洗浄液をシャワーリングしながら、回転ブラシローラ又はモルトンローラを感光層表面に接触させて不要の感光層を擦り取ることで除去する工程を実施する。モルトンローラは、ゴムローラや金属ローラ上に擦り部材である厚さ２〜５mm程度のフェルトのような不織布を巻きつけたものであり、擦り部の用いられる不織布は主に綿を主成分とした材質が用いられ、繊維としては太さ５〜１５μm前後、長さ１〜３mm前後のものが一般的である。なお、回転ブラシローラ又はモルトンローラの双方あるいはいずれかを指す場合、以下、単に「擦り部ローラ」と称することがある。
【００１４】
擦り部材の条件として、回転ブラシロールなどの擦り部材のブラシ植毛部の素材、太さ、長さ、植毛密度、モルトンロールに用いる不織布部分の材質、厚み、不織布を構成する繊維の太さ、長さ、などのブラシロール或いはモルトンロールの特性や外径、使用する擦り部ロールの本数、擦り部ロールと画像形成材料との接触幅、擦り部ロールの回転速度、回転条件などを、感光層非画像部の除去性及び画像部への影響、即ち、版面の傷つき防止性などを考慮して適宜選択することができる。
【００１５】
回転する擦り部材としての擦り部ローラの配設位置は、感光性平版印刷版が現像液に浸漬されている工程でその入口側から１/３〜２/３の範囲である。これよりも前では画像部にキズがつくことがあり、この範囲よりも出口側では０．２〜３．０mmの大きさの感光層が残存することがある。
また擦り部ローラの回転速度は９０〜１５０rpmである。これより遅い速度では０．２〜３．０mmの大きさの感光層が残存することがあり、また速度が大きすぎると画像部の濃度低下、耐刷低下を起こすからである。
【００１６】
本発明が特定する擦り部材とプレートの感光層との接触幅は、擦り部材の回転を静止し、プレートの搬送を静止した状態での擦り部材とプレートとの接触幅をいう。測定方法としては以下の方法が採用できる。
Ａ：プレートの表面に超低圧用プレスケールを置き、擦り部材を上方０．１ｍより落して変色した幅を測定する。
Ｂ：擦り部材の表面を水でぬらし、これを上方０．１ｍよりプレート上に落してプレート上についた水の幅を測定する。
Ｃ：擦り部材とプレートとを接触させ、その位置で擦り部材を回転させてプレートの感光層が変色した幅を測定する。
該接触幅は１．０〜４．０mmである。１．０mmよりも小さいと０．２〜３．０mmの大きさの感光層の残存がみられ、反対に４．０mmより大きいと画像部の濃度低下、耐刷低下を起こすからである。
【００１７】
以下、本発明の平版印刷版の製版方法に用いる自動現像装置について、図面に基づいて詳細に説明する。
図１に、本発明を実施可能な代表的な自動現像装置を示す。自動現像装置１０は、図示しない赤外線レーザー露光装置によって画像が記録された感光性平版印刷版１２の現像処理を行う。
【００１８】
自動現像装置１０は、現像部１８と、版材１２に付着した現像液を水洗して水洗処理する水洗部２４と、水洗後の版材１２にガム液を塗布して不感脂化処理するフィニッシャー部２６と、版材１２を乾燥する乾燥部１６とを備えている。なお、現像部１８は現像槽１４を、水洗部２４は水洗槽２８を、フィニッシャー部２６はガム液槽３０を備えている。
【００１９】
また、現像部１８側の外板パネル２０には、版材１２が挿入されるスリット状の挿入口２２が設けられている。挿入口２２の内側には、一対の搬送ローラ３２が配設されており、挿入口２２から挿入された版材１２が、この搬送ローラ３２によって狭持搬送され、水平方向に対して所定の角度で現像槽１４へ向けて送り出されるようになっている。
【００２０】
現像槽１４は、上方が開口され、底部中央部が下方に向けて突出された略逆山形状とされており、この現像槽１４内には、版材１２の搬送方向に沿って上流側から順に、一対の搬送ローラ３４、擦り部ローラ３６、３８及び一対の絞りローラ４０が配設されている。これらの搬送ローラ３４、擦り部ローラ３６、３８及び絞りローラ４０は、図示しない駆動機構によって回転するようになっている。
【００２１】
また、擦り部ローラ３６を間に置いてバックアップローラ４４、４６が対向配置され、さらに擦り部ローラ３８と対向してバックアップローラ４８が配置されている。これらのバックアップローラ４４、４６、４８には、駆動力は伝達されず回転自在となっている。
なお、現像部１８では、底壁に設けられた継手管５０を介して、現像槽１４内の現像液が吸引されて、側壁に形成された吐出口（図示せず）を通じて現像槽１４内に吐出され、現像液の循環及び攪拌が行われる。
現像部１８の下流側の水洗部２４には、水洗槽２８の上方にそれぞれ一対の配送ローラ５４、５６が配設されている。これらの搬送ローラ５４、５６は、側板に回転可能に支持されており、駆動手段の駆動力が伝達され、現像部１８から送り込まれた版材１２の搬送路を形成している。
【００２２】
また、搬送ローラ５４と搬送ローラ５６の間には、スプレーパイプ５８が対向配置されており、噴出口が搬送路に向けられている。スプレーパイプ５８からは、図示しない水洗水タンクからポンプによって汲み上げられた水洗水が噴出され、版材１２の表面及び裏面が水洗水によって洗浄される。なお、洗浄後の水洗水は水洗槽２８へ流れる。搬送ローラ３２と３４は主として感光性平版印刷版或いは現像後の平版印刷版の搬送速度を制御する機能を有し、感光性平版印刷版或い平版印刷版の搬送速度を決定する。一方、水洗部２４に配設された搬送ローラ５４と５６は、搬送ローラ３２と３４の回転速度に比べ変化させるような駆動機構によって回転するように、搬送ローラ３２と３４とは別の駆動機構により制御されていても良い。
水洗部２４に配設された搬送ローラ５４と５６の回転速度は搬送ローラ３２と３４の回転速度に比較して、一定の差異をもって制御されていてもよいが、現像液の活性度に応じて適宜、その差異を調整するよう、制御することもできる。また、速度の調整は、入口に配設された搬送ローラ５４のみ、或いは、出口に配設された搬送ローラ５６のみについて行なってもよく、その両方について行なってもよい。
【００２３】
水洗部２４の下流側の不感脂化処理部であるフィニッシャー部２６のガム液槽３０の上方には、一対の絞りローラ６０が設けられている。そして、搬送ローラ５６によって送り出される版材１２が、この絞りローラ６０へ送られる。
絞りローラ６０の上流側には、上下方向にスプレーパイプ６２が対向配置され、噴出口が搬送路に向けられている。このスプレーパイプ６２からは、ガム液槽３０からポンプによって吸い込まれたガム液が噴出され、版材１２の表面及び裏面に塗布される。
【００２４】
その後、絞りローラ６０によってガム液が均一に塗布された版材１２は、シャッター６４で開閉される通路口６６を通じて、乾燥部１６へ案内される。この乾燥部１６では、ガイドローラ６８、それぞれ一対の串ローラ７０、７２によって搬送され、乾燥された版材１２が、排出口７４から自動現像装置１０の外へ排出される。
搬送ローラ、絞りローラとしては、処理薬品に耐えるものであればいかなるものでも使用することができる。好ましくは、シリコーンゴム、ブチルゴム、エチレン・プロピレンゴム（ＥＰＴ・ＥＰＤＭ）、アクリロニトリル・ブタジエンゴム（ＮＢＲ）、スチレン・ブタジエンゴム（ＳＢＲ）、ポリブタジエンゴム（ＢＲ）、クロロピレンゴム（ＣＲ）などを使用することができる。
【００２５】
搬送ローラ、絞りローラには、防かび剤や抗菌剤を含有したものを使用するのが好ましい。防かび剤や抗菌剤には、一般に知られているものが使用できるが、好ましくは、２−（４−チアゾリル）−ベンズイミドアゾール（北興化学工業（株）製ホクスターＨＰ）などのチアゾール系、アモルデンＳＫ−９５０（大和化学（株）製の商品名）のチアゾリン系、更に、バイナジン（Vinyzene、米国モートンチオコール社製商品名）などを使用することができる。
防かび剤や抗菌剤の添加量は、上記ゴムローラの重量比０．１〜５％が好ましい。
【００２６】
次に、本発明の方法が適用される感光性平版印刷版について説明する。
本発明に係る感光性平版印刷版は、支持体上に、赤外線レーザー用ポジ型感光性組成物からなる感光層を設けたものであれば、特に制限はなく、該感光層は、(a)アルカリ水溶液可溶性樹脂と、(b)光を吸収して熱を発生する化合物と、(c)長鎖アルキル基を有する化合物とを含有してなるものであり、その他、赤外線レーザー用ポジ型感光性組成物として、通常用いられる添加剤などを添加されたものであってもよい。
【００２７】
本発明において使用される感光性平版印刷版における(a)アルカリ水溶液可溶性樹脂としては、ノボラック樹脂や側鎖にヒドロキシアリール基を有するポリマーなどが挙げられる。
本発明のアルカリ水溶液可溶性樹脂として使用しうるノボラック樹脂は、フェノール類とアルデヒド類を酸性条件下で縮合させた樹脂である。
好ましいノボラック樹脂としては、例えばフェノールとホルムアルデヒドから得られるノボラック樹脂、ｍ−クレゾールとホルムアルデヒドから得られるノボラック樹脂、ｐ−クレゾールとホルムアルデヒドから得られるノボラック樹脂、ｏ−クレゾールとホルムアルデヒドから得られるノボラック樹脂、オクチルフェノールとホルムアルデヒドから得られるノボラック樹脂、ｍ−／ｐ−混合クレゾールとホルムアルデヒドから得られるノボラック樹脂、フェノール／クレゾール（ｍ−、ｐ−、ｏ−またはｍ−／ｐ−、ｍ−／ｏ−、ｏ−／ｐ−混合のいずれでもよい）の混合物とホルムアルデヒドから得られるノボラック樹脂などが挙げられる。
これらのノボラック樹脂は、重量平均分子量が８００〜２００，０００で、数平均分子量が４００〜６０，０００のものが好ましい。
【００２８】
また、本発明のアルカリ水溶液可溶性樹脂としては、側鎖にヒドロキシアリール基を有するポリマーも好ましく挙げることができる。
このポリマーにおいて、ヒドロキシアリール基とは−ＯＨ基が１個以上結合したアリール基を示す。アリール基としては例えば、フェニル基、ナフチル基、アントラセニル基、フェナントレニル基等を挙げることができるが、入手の容易さ及び物性の観点から、フェニル基あるいはナフチル基が好ましい。従って、ヒドロキシアリール基としては、ヒドロキシフェニル基、ジヒドロキシフェニル基、トリヒドロキシフェニル基、テトラヒドロキシフェニル基、ヒドロキシナフチル基、ジヒドロキシナフチル基等が好ましい。これらのヒドロキシアリール基は、さらに、ハロゲン原子、炭素数２０個以下の炭化水素基、炭素数２０個以下のアルコキシ基及び炭素数２０個以下のアリールオキシ基等の置換基を有していてもよい。これらのヒドロキシアリール基は、ポリマーの側鎖としてペンダント状にポリマー主鎖へ結合しているが、主鎖との間に連結基を有していても良い。
【００２９】
（ｂ）光を吸収して熱を発生する化合物としては、公知の種々の顔料や染料等が好適に挙げられる。
前記顔料としては、市販の顔料およびカラーインデックス(C.I.)便覧、「最新顔料便覧」（日本顔料技術協会編、１９７７年刊）、「最新顔料応用技術」（ＣＭＣ出版、１９８６年刊）、「印刷インキ技術」（ＣＭＣ出版、１９８４年刊）に記載されている顔料が挙げられる。
【００３０】
前記顔料の種類としては、黒色顔料、黄色顔料、オレンジ色顔料、褐色顔料、赤色顔料、紫色顔料、青色顔料、緑色顔料、蛍光顔料、金属粉顔料、その他、ポリマー結合色素が挙げられる。具体的には、不溶性アゾ顔料、アゾレーキ顔料、縮合アゾ顔料、キレートアゾ顔料、フタロシアニン系顔料、アントラキノン系顔料、ペリレンおよびペリノン系顔料、チオインジゴ系顔料、キナクリドン系顔料、ジオキサジン系顔料、イソインドリノン系顔料、キノフタロン系顔料、染付けレーキ顔料、アジン顔料、ニトロソ顔料、ニトロ顔料、天然顔料、蛍光顔料、無機顔料、カーボンブラック等が挙げられる。
【００３１】
前記顔料は、表面処理をせずに用いてもよく、表面処理を施して用いてもよい。該表面処理の方法には樹脂やワックスを表面コートする方法、界面活性剤を付着させる方法、反応性物質（例えば、シランカップリング剤やエポキシ化合物、ポリイソシアネート等）を顔料表面に結合させる方法等が考えられる。前記表面処理方法は、「金属石鹸の性質と応用」（幸書房）、「印刷インキ技術」（ＣＭＣ出版、１９８４年刊）および「最新顔料応用技術」（ＣＭＣ出版、１９８６年刊）に記載されている。
【００３２】
前記顔料の粒径としては、０．０１〜１０μｍが好ましく、０．０５〜１μｍがより好ましく、０．１〜１μｍが特に好ましい。
前記顔料の粒径が、０．０１μｍ未満の場合には、分散物の感光層塗布液中での安定性の点で好ましくないことがあり、一方、１０μｍを超える場合には、感光層の均一性の点で好ましくない。
前記顔料を分散する方法としては、インク製造やトナー製造等に用いられる公知の分散技術が使用できる。前記分散には、超音波分散器、サンドミル、アトライター、パールミル、スーパーミル、ボールミル、インペラー、デスパーザー、ＫＤミル、コロイドミル、ダイナトロン、３本ロールミル、加圧ニーダー等の分散機が用いられる。詳細は、「最新顔料応用技術」（ＣＭＣ出版、１９８６年刊）に記載されている。
【００３３】
前記染料としては、市販の染料および文献（例えば「染料便覧」有機合成化学協会編集、昭和４５年刊）に記載されている公知のものが挙げられ、例えば、アゾ染料、金属錯塩アゾ染料、ピラゾロンアゾ染料、アントラキノン染料、フタロシアニン染料、カルボニウム染料、キノンイミン染料、メチン染料、シアニン染料などの染料が挙げられる。
前記顔料、又は染料のうち赤外光、又は近赤外光を吸収する顔料・染料が、赤外光又は近赤外光を発光するレーザーでの利用に適する点で、特に好ましい。
【００３４】
前記赤外光、又は近赤外光を吸収する顔料としては、カーボンブラックが好適に用いられる。また、前記赤外光、又は近赤外光を吸収する染料としては、例えば特開昭５８−１２５２４６号、特開昭５９−８４３５６号、特開昭５９−２０２８２９号、特開昭６０−７８７８７号等に記載されているシアニン染料、特開昭５８−１７３６９６号、特開昭５８−１８１６９０号、特開昭５８−１９４５９５号等に記載されているメチン染料、特開昭５８−１１２７９３号、特開昭５８−２２４７９３号、特開昭５９−４８１８７号、特開昭５９−７３９９６号、特開昭６０−５２９４０号、特開昭６０−６３７４４号等に記載されているナフトキノン染料、特開昭５８−１１２７９２号等に記載されているスクワリリウム色素、英国特許４３４，８７５号記載のシアニン染料等を挙げることができる。
【００３５】
また、前記染料としては、米国特許第５，１５６，９３８号記載の近赤外吸収増感剤も好適に用いられ、また、米国特許第３，８８１，９２４号記載の置換されたアリールベンゾ（チオ）ピリリウム塩、特開昭５７−１４２６４５号（米国特許第４，３２７，１６９号）記載のトリメチンチアピリリウム塩、特開昭５８−１８１０５１号、同５８−２２０１４３号、同５９−４１３６３号、同５９−８４２４８号、同５９−８４２４９号、同５９−１４６０６３号、同５９−１４６０６１号に記載されているピリリウム系化合物、特開昭５９−２１６１４６号記載のシアニン色素、米国特許第４，２８３，４７５号に記載のペンタメチンチオピリリウム塩等や特公平５−１３５１４号、同５−１９７０２号公報に開示されているピリリウム化合物が、また、市販品としては、エポキシ社製のEpolight III−１７８、Epolight III−１３０、Epolight III−１２５、Epolight V−１７６Ａ等が、特に好ましく用いられる。
【００３６】
また、前記染料として、特に好ましい別の例として米国特許第４，７５６，９９３号明細書中に式（Ｉ）、（II）として記載されている近赤外吸収染料が挙げられる。
前記顔料又は染料の添加量としては、印刷版材料全固形分に対し０．０１〜５０質量％が好ましく、０．１〜１０質量％がより好ましい。前記染料の場合には、０．５〜１０質量％が特に好ましく、顔料の場合には、３．１〜１０質量％が特に好ましい。
前記顔料又は染料の添加量が、０．０１質量％未満の場合には、感度が低くなることがある一方、５０質量％を超える場合には、感光層の均一性が失われ、記録層の耐久性が悪くなることがある。
【００３７】
前記染料又は顔料は、他の成分と同一の層に添加してもよいし、別の層に添加してもよい。他の成分とは別の層に添加する場合には、熱分解性でありかつ分解しない状態では結着樹脂の溶解性を実質的に低下させる物質を含む層と隣接している層中に添加するのが好ましい。また、前記染料又は顔料と結着樹脂とは同一の層中に含まれるのが好ましいが、別の層に含まれていても良い。
【００３８】
（ｃ）長鎖アルキル基を有する化合物としては、特に限定されないが、例えば一般式（Ａ）で表される化合物が挙げられる。
【００３９】
Ｒ1ＣＯ−Ｘ−Ｒ2                一般式（Ａ）
【００４０】
（式中、ＸはＯ，Ｓ，又はＮＲ3を表し、Ｒ1は炭素数６〜３２のアルキル基又はアルケニル基を表し、Ｒ2、Ｒ3は水素原子、又は、炭素数１〜１８のアルキル基、アルケニル基、もしくはアリール基を表す。）
【００４１】
該一般式（Ａ）で表される化合物は、いわゆるワックスと呼ばれる炭素数の大きな脂肪酸またはその誘導体である。式中、Ｒ1は炭素数６〜３２のアルキル基またはアルケニル基を表す。アルキル基またはアルケニル基は分岐を有していてもよく、アルキル基としては、例えば、ｎ−ヘキシル基、ｎ−ヘプチル基、ｎ−オクチル基、ｎ−ノニル基、ｎ−デシル基、ｎ−ウンデシル基等の直鎖アルキル基、１，４−メチルペンタデシル基、１６−メチルヘプタデシル基等の分岐を有するアルキル基が挙げられ、アルケニル基としては、１−ヘキセニル基、１−ヘプテニル基、１−オクテニル基、２−メチル−１−ヘプテニル基等が挙げられる。この中でも、塗布溶剤に対する溶解性の点で、炭素数２５以下のアルキル基、アルケニル基が好ましい。Ｒ2、Ｒ3は、水素原子、または、炭素数１〜１８のアルキル基、アルケニル基、もしくはアリール基を表す。アルキル基、アルケニル基は分岐を有していてもよく、また、置換基を有していてもよい。このようなアルキル基としては、メチル基、エチル基、ｎ−ヘキシル基、ｎ−ノニル基、ベンジル基、シクロヘキシルメチル基等が挙げられ、アルケニル基としては、プロピレニル基、１−ブテニル基、１−イソブテニル基、１−ペンテニル基、３−メチル−１−ブテニル基、１−ヘキセニル基、１−オクテニル基等が挙げられる。アリール基は、置換基を有していてもよく、アリール基としては、フェニル基、４−ヒドロキシフェニル基、シクロヘキシルフェニル基等が挙げられる。ＸはＯ、Ｓ、またはＮＲ3を表す。すなわち、前記一般式（Ａ）で表される化合物は、脂肪酸、脂肪酸エステル、チオ脂肪酸エステル、または脂肪酸アミドである。前記一般式（Ａ）で表される化合物の具体例を挙げると、脂肪酸としては、エナント酸、カプリル酸、ペラルゴン酸、カプリン酸、ウンデシル酸、ラウリン酸、トリデシル酸、ミリスチン酸、ペンタデシル酸、パルミチン酸、ヘプタデシル酸、ステアリン酸、ノナデカン酸、アラキン酸、ベヘン酸、リグノセリン酸、セロチン酸、ヘプタコサン酸、モンタン酸、メリシン酸、ラクセル酸、ウンデシレン酸、オレイン酸、エライジン酸、セトレイン酸、エルカ酸、ブラシジン酸等が挙げられる。脂肪酸エステルとしては、これらの脂肪酸のメチルエステル、エチルエステル、プロピルエステル、ブチルエステル、ドデシルエステル、フェニルエステル、ナフチルエステルが挙げられる。チオ脂肪酸エステルとしては、これらの脂肪酸のメチルチオエステル、エチルチオエステル、プロピルチオエステル、ブチルチオエステル、ベンジルチオエステルが挙げられる。脂肪酸アミドとしては、これらの脂肪酸のアミド、メチルアミド、エチルアミド等が挙げられる。
【００４２】
前記一般式（Ａ）で表される化合物は、それぞれ１種類あるいは２種類以上を組み合わせて使用してもよく、刷版の感光層全固形分中、０．０２〜１０質量％、好ましくは０．２〜１０質量％、特に好ましくは２〜１０質量％の添加量で用いられる。前記一般式（Ａ）で表される化合物の添加量が０．０２質量％未満であると外傷に対する現像安定性が不十分となり、また、１０質量％で効果が飽和するためこれ以上加える必要がない。
【００４３】
前記感光層には、所望により、その他の成分を含有させることができる。その他の成分としては、種々の添加剤が挙げられ、そのような添加剤としては、例えばオニウム塩、ｏ−キノンジアジド化合物、芳香族スルホン化合物、芳香族スルホン酸エステル化合物等の熱分解性であり、分解しない状態ではアルカリ水可溶性高分子化合物の溶解性を実質的に低下させる物質が挙げられる。前記添加剤を添加すれば、画像部の現像液への溶解阻止性の向上を図ることができる。
【００４４】
前記オニウム塩としてはジアゾニウム塩、アンモニウム塩、ホスホニウム塩、ヨードニウム塩、スルホニウム塩、セレノニウム塩、アルソニウム塩等が挙げられる。
これらの中でも、ジアゾニウム塩が特に好ましく、該ジアゾニウム塩としては、特開平５−１５８２３０号公報に記載のものが好ましい。
【００４５】
前記ｏ−キノンジアジド化合物としては、１以上のｏ−キノンジアジド基を有する化合物で、熱分解によりアルカリ可溶性を増すものであれば、種々の構造の化合物が好適に挙げられる。
前記ｏ−キノンジアジドは、熱分解により結着剤の溶解抑制能を失わせる効果と、ｏ−キノンジアジド自体が、アルカリ可溶性の物質に変化する効果との双方の効果を有するため、結着剤の溶解促進剤として作用することができる。
【００４６】
前記ｏ−キノンジアジド化合物の添加量としては、版材の感光層全固形分に対して１〜５０質量％が好ましく、５〜３０質量％がより好ましく、１０〜３０質量％が特に好ましい。
前記オニウム塩の対イオンとしては、四フッ化ホウ酸、六フッ化リン酸、トリイソプロピルナフタレンスルホン酸、５−ニトロ−ｏ−トルエンスルホン酸、５−スルホサリチル酸、２，５−ジメチルベンゼンスルホン酸、２，４，６−トリメチルベンゼンスルホン酸、２−ニトロベンゼンスルホン酸、３−クロロベンゼンスルホン酸、３−ブロモベンゼンスルホン酸、２−フルオロカプリルナフタレンスルホン酸、ドデシルベンゼンスルホン酸、１−ナフトール−５−スルホン酸、２−メトキシ−４−ヒドロキシ−５−ベンゾイル−ベンゼンスルホン酸、及びパラトルエンスルホン酸等を挙げることができる。これらの中でも特に六フッ化リン酸、トリイソプロピルナフタレンスルホン酸や２，５−ジメチルベンゼンスルホン酸のごときアルキル芳香族スルホン酸が好適に挙げられる。
【００４７】
前記ｏ−キノンジアジド化合物以外の添加剤の添加量としては、１〜５０質量％が好ましく、５〜３０質量％がより好ましく、１０〜３０質量％が特に好ましい。前記添化剤と結着剤とは、同一層へ含有させることが好ましい。
また、更に感度を向上させる目的で、無水フタル酸などの環状酸無水物、ビスフェノールＡ、ｐ−ニトロフェノール等のフェノール類、ｐ−トルエンスルホン酸、ドデシルベンゼンスルホン酸等の有機酸類を添加することもできる。
前記環状酸無水物、フェノール類又は有機酸類の印刷版材料中に占める割合としては、０．０５〜２０質量％が好ましく、０．１〜１５質量％がより好ましく、０．１〜１０質量％が特に好ましい。
【００４８】
前記感光層には、塗布性を向上させるために、界面活性剤、例えば特開昭６２−１７０９５０号公報に記載のフッ素系界面活性剤等を含有させることができる。該界面活性剤の含有量としては、前記画像記録材料の０．０１〜１質量％が好ましく、０．０５〜０．５質量％がより好ましい。
【００４９】
本発明の感光性平版印刷版の感光層は、前記各成分を溶媒に溶解させた後、後述の支持体上に塗布して形成される。
【００５０】
−支持体−
前記支持体としては、寸度的に安定な板状物が好ましく、例えば、紙、プラスチック（例えば、ポリエチレン、ポリプロピレン、ポリスチレン等）がラミネートされた紙、金属板（例えば、アルミニウム、亜鉛、銅等）、プラスチックフィルム（例えば、二酢酸セルロース、三酢酸セルロース、プロピオン酸セルロース、酪酸セルロース、酢酸酪酸セルロース、硝酸セルロース、ポリエチレンテレフタレート、ポリエチレン、ポリスチレン、ポリプロピレン、ポリカーボネート、ポリビニルアセタール等）、上記のごとき金属がラミネート、もしくは蒸着された紙、もしくはプラスチックフィルム等が含まれる。
【００５１】
前記支持体としては、ポリエステルフィルム又はアルミニウム板が好ましく、その中でも寸法安定性がよく、比較的安価であるアルミニウム板は特に好ましい。好適なアルミニウム板は、純アルミニウム板およびアルミニウムを主成分とし、微量の異元素を含む合金板であり、更にアルミニウムがラミネートもしくは蒸着されたプラスチックフィルムでもよい。アルミニウム合金に含まれる異元素には、ケイ素、鉄、マンガン、銅、マグネシウム、クロム、亜鉛、ビスマス、ニッケル、チタンなどがある。合金中の異元素の含有量は高々１０質量％以下である。アルミニウム板としては、純アルミニウムが好ましいが、完全に純粋なアルミニウムは精錬技術上製造が困難であるので、僅かに異元素を含有するものでもよい。このように、アルミニウム板は、その組成が特定されるものではなく、従来より公知公用の素材のアルミニウム板を適宜に利用することができる。前記アルミニウム板の厚みとしては、およそ０．１〜０．６mm程度が好ましく、０．１５〜０．４mmがより好ましく、０．２〜０．３mmが特に好ましい。
【００５２】
前記アルミニウム板を粗面化するに先立ち、所望により、表面の圧延油を除去するための例えば界面活性剤、有機溶剤またはアルカリ性水溶液などによる脱脂処理が行われる。
アルミニウム板の表面の粗面化処理は、種々の方法により行われるが、例えば、機械的に粗面化する方法、電気化学的に表面を溶解粗面化する方法および化学的に表面を選択溶解させる方法により行われる。機械的方法としては、ボール研磨法、ブラシ研磨法、ブラスト研磨法、バフ研磨法などの公知の方法を用いることができる。また、電気化学的な粗面化法としては塩酸または硝酸電解液中で交流または直流により行う方法がある。
【００５３】
この様に粗面化されたアルミニウム板は、必要に応じてアルカリエッチング処理および中和処理された後、所望により表面の保水性や耐摩耗性を高めるために陽極酸化処理が施される。陽極酸化による、陽極酸化皮膜の量は、１．０ｇ／m2以上が好ましい。陽極酸化皮膜の量が、１．０ｇ／m2未満の場合には、耐刷性が不十分であったり、平版印刷版として用いた場合には、非画像部に傷が付き易くなって、印刷時に傷の部分にインキが付着するいわゆる「傷汚れ」が生じ易くなることがある。
前記陽極酸化処理を施された後、前記アルミニウムの表面は、必要に応じて親水化処理が施される。
【００５４】
前記赤外線レーザー用ポジ型感光性組成物（添加剤を含む全固形分）の前記溶媒中の濃度としては、１〜５０質量％が好ましい。また塗布、乾燥後に得られる支持体上の塗布量（固形分）は、用途によって異なるが、感光性平版印刷版の製造に用いる場合には、一般的に、０．５〜５．０ｇ／m2が好ましい。
【００５５】
前記塗布の方法としては、特に制限はなく、公知の塗布方法、例えば、バーコーター塗布、回転塗布、スプレー塗布、カーテン塗布、ディップ塗布、エアーナイフ塗布、ブレード塗布、ロール塗布等が挙げられる。
前記塗布の量が少なくなるにつれて、見かけの感度は大になるが、感光層の皮膜特性は低下する。
【００５６】
このような感光性平版印刷版は、像露光、現像処理が施され、平版印刷版が製造される。
像露光に用いられる活性光線の光源としては、近赤外から赤外領域に発光波長を持つ光源が好ましく、固体レーザー、半導体レーザーが特に好ましい。
【００５７】
前記現像処理に用いる現像液又は補充液としては、従来より知られているアルカリ水溶液が使用できる。例えば、ケイ酸ナトリウム、同カリウム、第３リン酸ナトリウム、同カリウム、同アンモニウム、第２リン酸ナトリウム、同カリウム、同アンモニウム、炭酸ナトリウム、同カリウム、同アンモニウム、炭酸水素ナトリウム、同カリウム、同アンモニウム、ほう酸ナトリウム、同カリウム、同アンモニウム、水酸化ナトリウム、同アンモニウム、同カリウムおよび同リチウムなどの無機アルカリ塩が挙げられる。また、モノメチルアミン、ジメチルアミン、トリメチルアミン、モノエチルアミン、ジエチルアミン、トリエチルアミン、モノイソプロピルアミン、ジイソプロピルアミン、トリイソプロピルアミン、ｎ−ブチルアミン、モノエタノールアミン、ジエタノールアミン、トリエタノールアミン、モノイソプロパノールアミン、ジイソプロパノールアミン、エチレンイミン、エチレンジアミン、ピリジンなどの有機アルカリ剤が挙げられる。これらのアルカリ水溶液は、１種単独で用いてもよいし、２種以上を併用してもよい。
【００５８】
これらのアルカリ水溶液の中で、ケイ酸ナトリウム、ケイ酸カリウム等のケイ酸塩水溶液が特に好ましい。その理由としては、ケイ酸塩の成分である酸化珪素ＳｉＯ2とアルカリ金属酸化物Ｍ2Ｏとの比率と濃度によって現像性の調節が可能となるためであり、例えば、特開昭５４−６２００４号公報、特公昭５７−７４２７号に記載されているようなアルカリ金属ケイ酸塩が好適に挙げられる。
前記現像が、自動現像機を用いて行われる場合には、現像液よりもアルカリ強度の高い水溶液（補充液）を現像液に加えることによって、長時間現像タンク中の現像液を交換することなく、多量のＰＳ版を好適に処理することができる。
【００５９】
前記現像液及び補充液には、現像性の促進や抑制、現像カスの分散又は、印刷版画像部の親インキ性を高める目的で、必要に応じて、種々の界面活性剤や有機溶剤を添加できる。前記界面活性剤としては、アニオン系、カチオン系、ノニオン系および両性界面活性剤が好ましい。更に、前記現像液及び補充液には、必要に応じて、ハイドロキノン、レゾルシン、亜硫酸、亜硫酸水素酸などの無機酸のナトリウム塩、カリウム塩等の還元剤、更に有機カルボン酸、消泡剤、硬水軟化剤等を加えることができる。
前記現像液及び補充液を用いて現像処理された画像形成材料は、水洗水、界面活性剤等を含有するリンス液、アラビアガムや澱粉誘導体を含む不感脂化液で後処理される。前記画像形成材料を印刷版として使用する場合の後処理としては、これらの処理を種々組み合わせて用いることができる。
【００６０】
近年、製版・印刷業界では製版作業の合理化および標準化のため、印刷版用の自動現像機が広く用いられている。この自動現像機は、一般に現像部と後処理部からなり、印刷版を搬送する装置と各処理液槽およびスプレー装置からなり、露光済みの印刷版を水平に搬送しながら、ポンプで汲み上げた各処理液をスプレーノズルから吹き付けて現像処理するものである。また、最近は処理液が満たされた処理液槽中に液中ガイドロールなどによって印刷版を浸漬搬送させて処理する方法も知られている。このような自動処理においては、各処理液に処理量や稼働時間等に応じて補充液を補充しながら処理することができる。
また、実質的に未使用の処理液で処理するいわゆる使い捨て処理方式も適用できる。
このような現像処理工程において、前記本発明の製版方法を適用することにより、品質の安定した平版印刷版が連続して得られる。
【００６１】
本発明の感光性平版印刷版は、画像露光して、現像した後、水洗及び／又はリンス及び／又はガム引きし、得られた平版印刷版に不必要な画像部（例えば原画フィルムのフィルムエッジ跡など）がある場合には、その不必要な画像部の消去が行なわれる。
このような消去は、例えば特公平２−１３２９３号公報に記載されているような消去液を不必要画像部に塗布し、そのまま所定の時間放置したのちに水洗することにより行なう方法が好ましいが、特開平５９−１７４８４２号公報に記載されているようなオプティカルファイバーで導かれた活性光線を不必要画像部に照射したのち現像する方法も利用できる。
【００６２】
以上のようにして得られた平版印刷版は所望により不感脂化ガムを塗布したのち、印刷工程に供することができるが、より一層の高耐刷力の平版印刷版としたい場合にはバーニング処理が施される。
この様な処理によって得られた平版印刷版はオフセット印刷機等にかけられ、多数枚の印刷に用いられる。
【００６３】
【実施例】
以下、本発明を実施例に従って説明するが、本発明の範囲はこれらの実施例に何ら限定されるものではない。
（実施例１）
〔特定の共重合体１の合成〕
攪拌機、冷却管及び滴下ロートを備えた５００ml三ツ口フラスコにメタクリル酸３１．０ｇ（０．３６モル）、クロロギ酸エチル３９．１ｇ（０．３６モル）及びアセトニトリル２００mlを入れ、氷水浴で冷却しながら混合物を攪拌した。この混合物にトリエチルアミン３６．４ｇ（０．３６モル）を約１時間かけて滴下ロートにより滴下した。滴下終了後、氷水溶をとり去り、室温下で３０分間混合物を攪拌した。
【００６４】
この反応混合物に、ｐ−アミノベンゼンスルホンアミド５１．７ｇ（０．３０モル）を加え、油浴にて７０℃に温めながら混合物を１時間攪拌した。反応終了後、この混合物を水１リットルにこの水を攪拌しながら投入し、３０分間得られた混合物を攪拌した。この混合物をろ過して析出物を取り出し、これを水５００mlでスラリーにした後、このスラリーをろ過し、得られた固体を乾燥することによりＮ−（ｐ−アミノスルホニルフェニル）メタクリルアミドの白色固体が得られた（収量４６．９ｇ）。
【００６５】
次に攪拌機、冷却管及び滴下ロートを備えた２０mlの三ツ口フラスコに、Ｎ−（ｐ−アミノスルホニルフェニル）メタクリルアミド４．６１ｇ（０．０１９２モル）、メタクリル酸エチル２．９４ｇ（０．０２５８モル）、アクリロニトリル０．８０ｇ（０．０１５モル）及びＮ，Ｎ−ジメチルアセトアミド２０ｇを入れ、湯水浴により６５℃に加熱しながら混合物を攪拌した。この混合物に「Ｖ−６５」（和光純薬(株)製）０．１５ｇを加え６５℃に保ちながら窒素気流下２時間混合物を攪拌した。この反応混合物にさらにＮ−（ｐ−アミノスルホニルフェニル）メタクリルアミド４．６１ｇ、メタクリル酸エチル２．９４ｇ、アクリルニトリル０．８０ｇ、Ｎ，Ｎ−ジメチルアセトアミド及び「Ｖ−６５」０．１５ｇの混合物を２時間かけて滴下ロートにより滴下した。滴下終了後さらに６５℃で２時間得られた混合物を攪拌した。反応終了後メタノール４０ｇを混合物に加え、冷却し、得られた混合物を水２リットルにこの水を攪拌しながら投入し、３０分混合物を攪拌した後、析出物をろ過により取り出し、乾燥することにより１５ｇの白色固体を得た。ゲルパーミエーションクロマトグラフィーによりこの特定の共重合体１の重量平均分子量（ポリスチレン標準）を測定したところ５３，０００であった。
【００６６】
〔基板の作製〕
厚み０．３mmのアルミニウム板（材質１０５０）をトリクロロエチレンで洗浄して脱脂した後、ナイロンブラシと４００メッシュのパミス−水懸濁液を用いこの表面を砂目立てし、水でよく洗浄した。この板を４５℃の２５％水酸化ナトリウム水溶液に９秒間浸漬してエッチングを行い、水洗後、さらに２０％硝酸に２０秒間浸漬し、水洗した。この時の砂目立て表面のエッチング量は約３ｇ／m2であった。次にこの板を７％硫酸を電解液として電流密度１５Ａ／dm2で３ｇ／m2の直流陽極酸化皮膜を設けた後、水洗し、乾燥し、さらに、珪酸ナトリウム２．５質量％水溶液で３０℃で１０秒処理し、下記下塗り液を塗布し、塗膜を８０℃で１５秒間乾燥し基板を得た。乾燥後の塗膜の被覆量は１５mg／m2であった。
【００６７】
〔下塗り液１〕
・分子量２．８万の下記共重合体                              ０．３ｇ
・メタノール                                                １００ｇ
・水                                                            １ｇ
【００６８】
【化１】
0004208436.tif 000002
【００６９】
以下の感光液１を調整した。得られた基板に、この感光液１を塗布量が１．３ｇ／m2になるよう塗布し、感光性平版印刷版１を得た。
【００７０】
〔感光液１〕
・フッ素含有ポリマーＰ−６（下記構造）                    ０．０３ｇ
・特定の共重合体１                                        ０．７５ｇ
・ｍ，ｐ−クレゾールノボラック（ｍ、ｐ比＝６／４、重量平均分
子量3,500、未反応クレゾール0.5質量％含有)            ０．２５ｇ
・長鎖アルキル基を有する化合物（ステアリン酸ｎドデシル）  ０．０３ｇ
・ｐ−トルエンスルホン酸                                ０．００３ｇ
・テトラヒドロ無水フタル酸                                ０．０３ｇ
・シアニン染料Ａ（下記構造）                            ０．０１７ｇ
・ビクトリアピュアブルーＢＯＨの対イオンを１−ナフタレン
スルホン酸アニオンにした染料                        ０．０１５ｇ
・３−メトキシ−４−ジアゾジフェニルアミンヘキサフルオロ
リン酸塩                                              ０．０２ｇ
・フッ素系界面活性剤                                      ０．０５ｇ
（メガファックＦ−１７７、大日本インキ化学工業(株)製）
・γ−ブチルラクトン                                          １０ｇ
・メチルエチルケトン                                          １０ｇ
・１−メトキシ−２−プロパノール                                ８ｇ
【００７１】
【化２】
0004208436.tif 000003
【００７２】
次に、浸漬型現像槽を有する自動現像機に、擦り部材を、配設位置1／２、回転速度１２０ｒｐｍ、接触幅２．５ｍｍとなるように設置した。なお擦り部材としては、ナイロン製のブリッスル（太さ７０μｍ、長さ１０ｍｍ）を植毛した回転ブラシロールを用いた。この現像処理槽に、下記組成のアルカリ現像処理液Ａ（ｐＨ約１３）を２２．５リットル仕込み、３０℃に保温した。第二浴目には、水道水を８リットル、第三浴目には、ＦＰ−２Ｗ（富士写真フイルム(株)製）：水＝１：１希釈したフィニッシングガム液を８リットル仕込んだ。
【００７３】
〔アルカリ現像処理液Ａの組成〕
・Ｄソルビット                                            ２．５質量％
・水酸化ナトリウム                                      ０．８５質量％
・ジエチレントリアミンペンタ
（メチレンホスホン酸）５Ｎａ塩                      ０．０５質量％
・水                                                    ９６．６質量％
【００７４】
自動現像機の現像補充制御電導度値を４５．０ms／cmとして、下記の現像補充液Ｂを補充しながら、処理した平版印刷版（６５０mm×５５０mm×０．３mm厚）を一日当たり１００版づつ現像処理した。
【００７５】
〔現像補充液Ｂの組成〕
・Ｄソルビット                                            ５．６質量％
・水酸化ナトリウム                                        ２．５質量％
・ジエチレントリアミンペンタ
（メチレンホスホン酸）５Ｎａ塩                        ０．２質量％
・水                                                    ９１．７質量％
【００７６】
感光性平版印刷版１（６５０mm×５５０mm×０．３mm厚）をプレートセッター Luxcel Platesetter 9000ＣＴＰ（富士写真フイルム(株)製）を用いて（出力２１６mW、回転数１０００rpm、解像度２４３８dpi、画像面積約２０％）で露光し、一日当たり１００版現像処理し、３ヵ月間現像処理した。
その結果、本発明の製版方法により、９０日間安定して現像処理できた。
【００７７】
（比較例１〜６）
自動現像機の回転する擦り部材の配設位置、回転速度、接触幅を下記表１のように変更する以外は実施例１におけると同様に現像処理を行ったところ、下記表１のような結果を得た。
【００７８】
【表１】
0004208436.tif 000004
【００７９】
本発明の製版方法を用いなければ、自動現像機は、好ましい状態の平版印刷版を得られる条件では、３〜１５日間しか稼働できなかったことになる。このことから、本発明の製版方法が有効であることがわかる。
【００８０】
（実施例２）
〔感光性平版印刷版の作成〕
厚み０．３mmのアルミニウム板（材質１０５０）をトリクロロエチレンで洗浄して脱脂した後、ナイロンブラシと４００メッシュのパミス−水懸濁液を用い、この表面を砂目立てし、水でよく洗浄した。この板を４５℃の２５％水酸化ナトリウム水溶液に９秒間浸漬してエッチングを行い、水洗後、更に２０％硝酸に２０秒間浸漬し、水洗した。この時の砂目立て表面のエッチング量は約３ｇ／m2であった。次にこの板を７％硫酸を電解液として、電流密度１５Ａ／dm2で３ｇ／m2の直流陽極酸化皮膜を設けた後、水洗し、乾燥した。
これを珪酸ナトリウム２．５質量％水溶液で３０℃で１０秒処理し、下記下塗り液を塗布し、塗膜を８０℃で１５秒間乾燥し基板を得た。乾燥後の塗膜の被覆量は１５mg／m2であった。
【００８１】
〔下塗り液２〕
・分子量２．８万の前記共重合体                              ０．３ｇ
・メタノール                                                １００ｇ
・水                                                            １ｇ
【００８２】
得られた基板に以下の感光層形成用塗布液を塗布量が１．８ｇ／m2になるよう塗布し感光性平版印刷版２を得た。
【００８３】
〔感光液２〕
・ｍ，ｐ−クレゾールノボラック（ｍ／ｐ比＝６／４、重量平均分
子量8000、未反応クレゾール0.5質量％含有)              １．０ｇ
・ピリリウム塩染料Ｂ（下記構造）                            ０．１ｇ
・無水フタル酸                                            ０．０５ｇ
・ｐ−トルエンスルホン酸                                ０．００２ｇ
・エチルバイオレットの対イオンを６−ヒドロキシ−β−
ナフタレンスルホン酸にしたもの                        ０．０２ｇ
・フッ素系界面活性剤                                      ０．０５ｇ
（メガファックＦ−１７７、大日本インキ化学工業(株)製）
・メチルエチルケトン                                            ８ｇ
・１−メトキシ−２−プロパノール                                ４ｇ
・長鎖アルキル基を有する化合物（ステアリン酸ｎドデシル）  ０．０３ｇ
【００８４】
【化３】
0004208436.tif 000005
【００８５】
次に、実施例１で用いたものと同構造の自動現像機を用い、この現像機の現像処理槽に、下記組成のアルカリ現像処理液Ｃ（ｐＨ約１３）を２０リットル仕込み、３０℃に保温した。現像機の第二浴目には、水道水を８リットル、第三浴目には、ＦＰ−２Ｗ（富士写真フイルム(株)製）：水＝１：１希釈したフィニッシングガム液を８リットル仕込んだ。
【００８６】
〔アルカリ現像処理液Ｃの組成〕
・ＳｉＯ2・Ｋ2Ｏ（Ｋ2Ｏ／ＳｉＯ2＝１．１(モル比)）    ４．０質量％
・クエン酸                                             ０．５質量％
・ポリエチレングリコール(重量平均分子量＝１００００)    ０．５質量％
・水                                                  ９５．０質量％
【００８７】
露光した平版印刷版２（６５０mm×５５０mm×０．２４mm厚）をＬＰ−９００Ｈで、一版現像処理する毎に、下記組成の現像補充液Ｄを３５ccずつ補充しながら処理した。
【００８８】
〔現像補充液Ｄの組成〕
・ＳｉＯ2・Ｋ2Ｏ（Ｋ2Ｏ／ＳｉＯ2＝１．１(モル比)）      ５．０質量％
・クエン酸                                               ０．６質量％
・ポリエチレングリコール(重量平均分子量＝１００００)     ０．６質量％
・水                                                   ９３．８質量％
【００８９】
感光性平版印刷版（６５０mm×５５０mm×０．２４mm厚）をクレオ社製 プレートセッター Trendsetter 3244Ｆを用いて、（出力９．０Ｗ、回転数１５０rpm、解像度２４００dpi、画像面積約２０％）で露光し、一日当たり５０版ずつ現像処理し、６０日間続けた。
得られた平版印刷版を印刷したところ、画像部濃度は充分であり、非画像部に着色や汚れのない良好な印刷物が得られた。
【００９０】
【発明の効果】
本発明の平版印刷版の製版方法によれば、ダイレクト製版用の赤外線レーザー用ポジ型画像形成材料に適用して、平版印刷版の品質を一定に保ち、均一で優れた画像の平版印刷版を連続的に製造することができる。
【図面の簡単な説明】
【図１】本発明の製版方法に適用可能な代表的な自動現像装置を示す概略構成図である。
【符号の説明】
１０  自動現像装置
１２  感光性平版印刷版（版材）
１６  乾燥部
１８  現像部
２４  水洗部
２６  フィニッシャー部
３２  版材の搬送ローラ
３６  感光面と接する回転する擦り部材
３８  感光層の裏面と接する回転する擦り部材
【図１】
0004208436.tif 000006